(57)【特許請求の範囲】
【請求項１】
少なくとも、一般式ＡおよびＣで表される（メタ）アクリレート化合物をモノマー単位として含む含フッ素共重合体であって、前記含フッ素共重合体中のフッ素含有量が質量で１％〜１５％であり、前記含フッ素共重合体は一般式（Ｉ）で表されるラジカル重合反応の連鎖移動剤の残基を含むことを特徴とする、含フッ素共重合体：
【化１】
0006479774.tif 000018
［式中、Ｒｆは下記式（１）または（２）で示される基である。
【化２】
0006479774.tif 000019
Ｒ１は炭素原子数が２〜５０の二価の基である。Ｒ２はＨまたはメチル基である。］
【化３】
0006479774.tif 000020
[Ｒ５はＨまたはメチル基である。ＥＯはエチレンオキシド基あり、ｎは繰り返し単位数であり２から２０の整数である。Ｒ６はＨまたはメチル基である。]
【化４】
0006479774.tif 000021
[Ｒ７は炭素原子数が２〜１０の二価または三価の炭化水素基である。Ｚは、ＣＯＯＨまたはＯＨを表し、ｘは１または２の整数である。]。
【請求項２】
さらに、下記一般式Ｂ：
【化５】
0006479774.tif 000022
[Ｒ３は、置換されていてもよい炭素原子数が２〜５０の二価の基であり、
−（ＣＨ２）ｎ１− （ｎ１＝２〜５０）
−Ｘ−Ｙ-（ＣＨ２）ｎ２− （ｎ２＝２〜４３）
−Ｘ−（ＣＨ２）ｎ３− （ｎ３＝１〜４４）
−ＣＨ２ＣＨ２（ＯＣＨ２ＣＨ２）ｎ４− （ｎ４＝２０〜２４）
−ＸＣＯ（ＯＣＨ２ＣＨ２）ｎ５− （ｎ５＝１〜２１）
（式中、Ｘは炭素数１〜３のアルキル基、炭素数１〜４のアルコキシ基、ハロゲン原子からなる群から選ばれる置換基を１〜３個有していてもよいフェニレン、ビフェニレンもしくはナフチレンを示す。Ｙは、-Ｏ-ＣＯ-、-ＣＯＯ-、−ＣＯＮＨ−または−ＮＨＣＯ−を示す。）から選ばれる。Ｒ４は、Ｈまたはメチル基である。] 
で表される（メタ）アクリレート化合物モノマー単位を含む、請求項１に記載の含フッ素共重合体。
【請求項３】
連鎖移動剤が下記一般式Ｄで表される、請求項１または２に記載の含フッ素共重合体:
【化６】
0006479774.tif 000023
[Ｒ８は炭素原子数が２〜１０の二価または三価の炭化水素基である。Ｚは、ＣＯＯＨまたはＯＨを表し、ｘは１または２の整数である。]。
【請求項４】
共重合体中のフッ素含有量が質量で２％〜１４％であることを特徴とする、請求項1〜３いずれかに記載の含フッ素共重合体。
【請求項５】
一般式Ｂ、Ｃで表される（メタ）アクリレート化合物の質量比が０．２≦Ｂ／Ｃ≦２の割合である請求項２〜４のいずれか１項に記載の含フッ素共重合体。
【請求項６】
Ｒ５がＨである請求項１に記載の含フッ素共重合体中の水酸基および/または請求項２〜５いずれかに記載の含フッ素共重合体中の水酸基に対して、下記一般式Ｅで表されるイソシアネート基を有する（メタ）アクリレート化合物を反応させてなる、含フッ素共重合体。
【化７】
0006479774.tif 000024
［式中、Ｒ９は、炭素原子数が２〜１０の二価または三価の飽和脂肪族炭化水素基（該飽和脂肪族炭化水素基は所望によりエーテル結合を有していてもよい。）である。Ｒ１０はＨまたはメチル基を示す。ｙは、１または２の整数である。］。
【請求項７】
含フッ素共重合体を構成するモノマー単位のうち水酸基を有する（メタ）アクリレート化合物のモル数をｐ、一般式Ｅで表される（メタ）アクリレート化合物のモル数をｑとしたとき、そのモル比が０．０１≦ｑ／ｐ≦０．８の割合であることを特徴とする請求項６に記載の含フッ素共重合体。
【請求項８】
前記含フッ素共重合体を含有する活性エネルギー線硬化型コート液を硬化して得られた硬化膜表面の水の接触角が、含フッ素共重合体未添加の場合の接触角よりも低いことを特徴とする請求項１〜７のいずれか１項に記載の含フッ素共重合体。
【請求項９】
請求項１〜８のいずれか1項に記載の含フッ素共重合体を含有する表面改質剤。
【請求項１０】
請求項１〜８のいずれか1項に記載の含フッ素共重合体、多官能（メタ）アクリル化合物および光重合開始剤を含有する活性エネルギー線硬化型コート液。
【請求項１１】
請求項１０に記載の活性エネルギー線硬化型コート液を硬化して得られる硬化膜。
【発明の詳細な説明】
【技術分野】
【０００１】
本発明は、ガラス、樹脂、フィルム、光学材料、塗料等の分野で用いられる、表面をより親水傾向に改質すると同時に、表面の平滑性にも優れる表面改質剤として使用可能な含フッ素共重合体もしくは反応性含フッ素共重合体、および該含フッ素共重合体もしくは反応性含フッ素共重合体を含有する表面改質剤、活性エネルギー線硬化型コート液、硬化膜に関する。【０００２】
本明細書において、含フッ素共重合体と反応性含フッ素共重合体を合わせて単に「含フッ素共重合体」と記載する場合がある。
【背景技術】
【０００３】
樹脂、光学材料、塗料などの分野で用いられている塗工液には、塗膜に様々な特性を付与することを目的として各種添加剤が添加されている。平滑な表面状態を得るための添加剤として、炭化水素系、フッ素系、シリコーン系等の界面活性剤であるレベリング剤が使用されている。中でも、フッ素系または、シリコーン系レベリング剤は表面平滑性能が高く、広く一般的に使用されている。【０００４】
フッ素系あるいはシリコーン系の界面活性剤は表面張力低下能が高く、これらを含有する塗膜表面は撥水性を示す。これらの塗膜表面上に水溶性や水性の塗料などを塗布しようとした場合、ハジキの原因になり、塗工不良のため後加工しにくいという問題があった。一方、炭化水素系のレベリング剤はこのような塗工不良は起きにくいものの、表面平滑性能が低い。【０００５】
そこで、例えば特許文献１に示されるように、ハードコート塗液にイオン性界面活性剤を添加することにより、表面を親水化して塗工不良を改善する方法が提案されている。しかしながら、この方法では、樹脂組成物が本来有する硬度などの基本性能を阻害することがある。また、イオン性界面活性剤を添加したハードコート塗液の溶媒はメタノールであり、一般的にＵＶ硬化ハードコートで使用されるケトン系、エステル系の有機溶媒には界面活性剤が十分に溶解しない場合がある。【０００６】
このような状況の中で、樹脂組成物が本来有する塗膜硬度などの基本性能を阻害することなく、表面を親水傾向にすることで後加工をし易くし、かつ平滑な表面状態が得られるレベリング性を有する表面改質剤が望まれている。
【先行技術文献】
【特許文献】
【０００７】
【特許文献１】特開２００１−２７２５０３
【発明の概要】
【発明が解決しようとする課題】
【０００８】
本発明は、ガラス、樹脂、フィルム、光学材料、塗料等の表面をより親水傾向に改質すると同時に、表面の平滑性にも優れる表面改質剤として使用可能な含フッ素共重合体および表面改質剤を提供することを目的とする。また、これらを含有する活性エネルギー線硬化型コート液、硬化膜を提供することを目的とする。
【課題を解決するための手段】
【０００９】
即ち本発明は、下記項１〜１１の含フッ素共重合体、反応性含フッ素共重合体、表面改質剤、活性エネルギー線硬化型コート液、硬化膜を提供するものである。【００１０】
項１
少なくとも、一般式ＡおよびＣで表される（メタ）アクリレート化合物をモノマー単位として含む含フッ素共重合体であって、前記含フッ素共重合体は一般式（Ｉ）で表されるラジカル重合反応の連鎖移動剤の残基を含むことを特徴とする、含フッ素共重合体：
【化１】
0006479774.tif 000002
［式中、Ｒｆは下記式（１）または（２）で示される基である。
【化２】
0006479774.tif 000003
Ｒ１は炭素原子数が２〜５０の二価の基である。Ｒ2はＨまたはメチル基である。］
【化３】
0006479774.tif 000004
[Ｒ５はＨまたはメチル基である。ＥＯはエチレンオキシド基あり、ｎは繰り返し単位数であり２から２０の整数である。Ｒ６はＨまたはメチル基である。]
【化４】
0006479774.tif 000005
[Ｒ７は炭素原子数が２〜１０の二価または三価の炭化水素基である。Ｚは、ＣＯＯＨまたはＯＨを表し、ｘは１または２の整数である。]。【００１１】
項２
さらに、下記一般式Ｂ：
【化５】
0006479774.tif 000006
[Ｒ３は、置換されていてもよい二価の基である。Ｒ４は、Ｈまたはメチル基である。] 
で表される（メタ）アクリレート化合物モノマー単位を含む、項１に記載の含フッ素共重合体。【００１２】
項３
連鎖移動剤が下記一般式Ｄで表される、項１または２に記載の含フッ素共重合体:
【化６】
0006479774.tif 000007
[Ｒ８は炭素原子数が２〜１０の二価または三価の炭化水素基である。Ｚは、ＣＯＯＨまたはＯＨを表し、ｘは１または２の整数である。]。【００１３】
項４
共重合体中のフッ素含有量が質量で１％〜１５％であることを特徴とする、項1〜３いずれかに記載の含フッ素共重合体。【００１４】
項５
一般式Ｂ、Ｃで表される（メタ）アクリレート化合物の質量比が０．２≦Ｂ／Ｃ≦２の割合である項２〜４のいずれか１項に記載の含フッ素共重合体。【００１５】
項６
項１〜５いずれかに記載の含フッ素共重合体中の水酸基に対して、下記一般式Ｅで表されるイソシアネート基を有する（メタ）アクリレート化合物を反応させてなる、含フッ素共重合体。
【化７】
0006479774.tif 000008
［式中、Ｒ９は、炭素原子数が２〜１０の二価または三価の飽和脂肪族炭化水素基（該飽和脂肪族炭化水素基は所望によりエーテル結合を有していてもよい。）である。Ｒ１０はＨまたはメチル基を示す。ｙは、１または２の整数である。］  【００１６】
項７
含フッ素共重合体を構成するモノマー単位のうち水酸基を有する（メタ）アクリレート化合物のモル数をｐ、一般式Ｅで表される（メタ）アクリレート化合物のモル数をｑとしたとき、そのモル比が０．０１≦ｑ／ｐ≦０．８の割合であることを特徴とする項６に記載の含フッ素共重合体。【００１７】
項８
前記含フッ素共重合体を含有する活性エネルギー線硬化型コート液を硬化して得られた硬化膜表面の水の接触角が、含フッ素共重合体未添加の場合の接触角よりも低いことを特徴とする項１〜７のいずれか１項に記載の含フッ素共重合体。【００１８】
項９
項１〜８のいずれか1項に記載の含フッ素共重合体を含有する表面改質剤。【００１９】
項１０
項１〜８のいずれか1項に記載の含フッ素共重合体、多官能（メタ）アクリル化合物および光重合開始剤を含有する活性エネルギー線硬化型コート液。【００２０】
項１１
項１０に記載の活性エネルギー線硬化型コート液を硬化して得られる硬化膜。
【発明の効果】
【００２１】
本発明の含フッ素共重合体は、樹脂、フィルム、繊維、ガラス、金属等の表面の水の接触角を低下させることができると同時に平滑性を付与することができる。従って、本発明の含フッ素共重合体はこれらの表面を親水傾向にし、表面平滑性を付与するための表面改質剤として有用である。
【発明を実施するための形態】
【００２２】
本明細書中、（メタ）アクリレートとは、アクリレートおよび／またはメタクリレートを意味する。
【００２３】
含フッ素共重合体
本発明の含フッ素共重合体は、一般式Ａ、Ｃ、及び必要に応じてそれ以外の（メタ）アクリレート化合物（モノマー単位）をラジカル重合することにより得ることができる。ラジカル重合反応の際に一般式Ｄで表される連鎖移動剤を使用するため、本発明の含フッ素共重合体は主鎖の末端にＣＯＯＨ基又はＯＨ基を有する。
【００２４】
一般式Ａ、Ｃで表される（メタ）アクリレート化合物以外の（メタ）アクリレート化合物としては、一般式Ｂで表される（メタ）アクリレート化合物、一般式Ｆで表される（メタ）アクリレート化合物、またはそれらの化合物の２種以上を使用することが好ましい。一般式Ｂで表される（メタ）アクリレート化合物の使用は、親水性向上、一般式Ｅと反応して（メタ）アクリロイル基などの官能基を導入できる点で好ましい。一般式Ｆで表される（メタ）アクリレート化合物の使用は、親水性向上、樹脂組成物との相溶性の向上の点で好ましい。一般式Ｅで表される（メタ）アクリレート化合物の使用は、ＵＶ硬化樹脂との反応しうる基を導入できる点で好ましい。
【００２５】
少なくとも一般式ＡおよびＣ等で表される（メタ）アクリレート化合物を含むモノマーを重合して得られる共重合体を本明細書では「含フッ素共重合体」と記載し、Ａ、Ｃ等で表される（メタ）アクリレート化合物を含むモノマーを重合して得られる共重合体と一般式Ｅで表される（メタ）アクリレート化合物をさらに反応させて得られた共重合体は、アクリレート由来の反応性の炭素-炭素二重結合を含むので特に「反応性含フッ素共重合体」と記載することがある。
【００２６】
共重合体中のフッ素含有量は、好ましくは質量で１％〜１５％、より好ましくは、２〜１４％、さらに好ましくは、３〜１３％、よりさらに好ましくは４〜１２％である。実用的には、より狭い範囲１〜１０％、さらに狭い範囲２〜８％の含有量で使用することが可能である。
【００２７】
含フッ素共重合体のフッ素含有量は、（（フッ素原子量×全共重合体中のフッ素原子数）×１００／全共重合体の質量）で表される。フッ素含有量が多すぎると、フッ素の効果により撥水撥油性が発現することで、親水性が発現しないため不適である。
【００２８】
本発明の含フッ素共重合体における、一般式Ａで表される（メタ）アクリレート化合物（「化合物Ａ」ということもある）は、次式で表される。
【化８】
0006479774.tif 000009
上記式中、Ｒｆは下記式（１）または（２）で示される基である。
【化９】
0006479774.tif 000010
【００２９】
Ｒ１は炭素原子数が２〜５０、好ましくは２〜１０の二価の基である。Ｒ2はＨまたはメチル基である。
Ｒ１で表される炭素原子数が２〜５０の二価の基としては、以下の基が挙げられる。
−（ＣＨ２）ｎ１−  （ｎ１＝２〜５０）
−Ｘ−Ｙ-（ＣＨ２）ｎ２−  （ｎ２＝２〜４３）
−Ｘ−（ＣＨ２）ｎ３−  （ｎ３＝１〜４４）
−ＣＨ２ＣＨ２（ＯＣＨ２ＣＨ２）ｎ４−  （ｎ４＝１〜２４）
−ＸＣＯ（ＯＣＨ２ＣＨ２）ｎ５−  （ｎ５＝１〜２１）
（式中、Ｘは炭素数１〜３のアルキル基、炭素数１〜４のアルコキシ基、ハロゲン原子からなる群から選ばれる置換基を１〜３個有していてもよいフェニレン、ビフェニレンもしくはナフチレンを示す。Ｙは、-Ｏ-ＣＯ-、-ＣＯ-Ｏ-、−ＣＯＮＨ−または−ＮＨＣＯ−を示す。）
【００３０】
Ｘは1,2-フェニレン、1,3-フェニレン、1,4-フェニレンが好ましく、1,4-フェニレンが特に好ましい。Ｙは、-ＣＯ-Ｏ-が好ましい。
【００３１】
特に好ましいＲ１で表される炭素原子数が２〜５０の二価の基としては、具体的に以下の構造の二価の基が挙げられる。
−（ＣＨ２）ｎ６−  （ｎ６＝２〜１０）
−Ｃ６Ｈ４ＯＣＯ（ＣＨ２）ｎ７−  （ｎ７＝２〜１０）
−Ｃ６Ｈ４（ＣＨ２）ｎ８−  （ｎ８＝１〜１０）
−ＣＨ２ＣＨ２（ＯＣＨ２ＣＨ２）ｎ９−  （ｎ９＝１〜１０）
−Ｃ６Ｈ４ＣＯ（ＯＣＨ２ＣＨ２）ｎ１０−  （ｎ１０＝１〜１０）
【００３２】
Ｒ２はＨ又はメチル基であり、好ましくはメチル基である。
【００３３】
一般式Ａで表される（メタ）アクリレート化合物は公知の方法により製造することができる。
【００３４】
化合物Ａの含有量は、全（メタ）アクリレート化合物の２〜３０質量％、好ましくは４〜１８質量％である。
【００３５】
本発明の含フッ素共重合体における、一般式Ｃで表される（メタ）アクリレート化合物（「化合物Ｃ」ということもある）は、次式で表される。
【化１０】
0006479774.tif 000011
【００３６】
Ｒ５はＨまたはメチル基である。ＥＯはエチレンオキシド基あり、ｎは繰り返し単位数であり２から２０である。Ｒ６はＨまたはメチル基である。
【００３７】
（ＥＯ）ｎは繰り返し単位数が２〜２０のエチレンオキシド基を表し、エチレンオキシド基の繰り返し単位数は好ましくは４〜１５である。
【００３８】
一般式Ｃで表される化合物は、公知の方法により製造することもできるし、または市販品として入手することもできる。一般式Ｃで表される化合物の市販品として、日油（株）社製ブレンマーＡＥ−９０、日油（株）社製ブレンマーＡＥ−２００、日油（株）社製ブレンマーＡＥ−４００、日油（株）社製ブレンマーＡＭＥ−９０、日油（株）社製ブレンマーＡＭＥ−２００、日油（株）社製ブレンマーＡＭＥ−４００、日油（株）社製ブレンマーＰＥ−３５０等が挙げられる。
【００３９】
一般式Ｃで表される（メタ）アクリレート化合物におけるＲ５がＨの場合、一般式Ｃで表される（メタ）アクリレート化合物におけるＲ５がメチルである化合物を併用することができる。併用する場合、Ｒ５がメチルである化合物は、Ｒ５がＨの化合物と同量かそれ以下の量で使用することができる。
一般式Ｃで表される（メタ）アクリレート化合物におけるＲ５がＨの場合の化合物を、一般式Ｃで表される（メタ）アクリレート化合物として使用する場合、一般式Ｅで表される（メタ）アクリレート化合物を使用することができる。
【００４０】
化合物Ｃの使用量は、化合物Ａ  １質量部の使用量に対して２〜８質量部である。
【００４１】
本発明の含フッ素共重合体における、共重合成分として一般式Ａ、Ｃ以外の一般式Ｂ、Ｆで表される（メタ）アクリレート化合物およびそれらの２種以上の混合物を使用することができる。
【００４２】
一般式Ｂで表される（メタ）アクリレート化合物（「化合物Ｂ」ということもある）は、次式で表される。
【化１１】
0006479774.tif 000012
【００４３】
Ｒ３は、置換されていてもよい二価の基である。Ｒ４は、Ｈまたはメチル基である。 
【００４４】
一般式Ｂにおいて、Ｒ３で表される炭素原子数が２〜５０の二価の基としては、上記Ｒ３で例示された二価の基が挙げられる。この二価の基の炭素数は、２〜３０が好ましい。
【００４５】
一般式Ｂで表される化合物は、公知の方法により製造することもできるし、または市販品として入手することもできる。一般式Ｂで表される化合物の市販品として、２−ヒドロキシエチルアクリレート（共栄社化学（株）社製、ライトエステルＨＯ−２５０）、２−ヒドロキシエチルアクリレート（共栄社化学（株）社製、ライトエステルＨＯＡ）、４−ヒドロキシブチルアクリレート（大阪有機化学工業（株）社製、４−ＨＢＡ）等が挙げられる。
【００４６】
本発明の含フッ素共重合体において、化合物Ｂを使用する場合、一般式Ｂ、Ｃで表される（メタ）アクリレート化合物の質量比は０．２≦Ｂ／Ｃ≦２の割合であり、特に好ましくは０．４≦Ｂ／Ｃ≦１である。
【００４７】
一般式Ｆで表される（メタ）アクリレート化合物（「化合物Ｆ」ということもある）は、次式で表される。
【化１２】
0006479774.tif 000013
【００４８】
上記式中、Ｒ１１はＨまたは炭素原子数が１〜２０の基である。Ｒ１２はＨまたはメチル基である。 
【００４９】
一般式Ｆにおいて好ましい化合物の具体例としては、
メチルメタクリレート、メチルアクリレート、エチルメタクレート、エチルアクリレート、ラウリルメタクリレート、テトラヒドロフルフリルアクリレート、テトラヒドロフルフリルメタクリレート、アクリル酸、メタクリル酸、ベンジルメタクリレート等、好ましくはメタクリル酸、テトラヒドロフルフリルメタクリレート等、より好ましくはメタクリル酸が挙げられる。
化合物Ｆの使用量は、化合物Ａ  １質量部に対して１〜４質量部の量を使用する。
【００５０】
本発明の含フッ素共重体は、共重合反応の際に連鎖移動剤として、一般式Ｄで表されるチオール化合物（「化合物Ｄ」ということもある）を使用し、チオール化合物は次式で表される。
【化１３】
0006479774.tif 000014
【００５１】
上記式中、Ｒ８は炭素原子数が２〜１０の二価または三価の炭化水素基である。Ｚは、ＣＯＯＨまたはＯＨを表し、ｘは１または２の整数である。
【００５２】
一般式Ｄで表されるチオール化合物は、連鎖移動を起こすのであれば特に限定されない。Ｒ８が二価のとき、Ｒ８は好ましくはアルカンジイル基であり、このときｘは１である。Ｒ８が三価のとき、Ｒ８は好ましくはアルカントリイル基であり、このときｘは２である。
【００５３】
好ましいＲ８として、具体的に以下の構造の脂肪族炭化水素基が挙げられる。
−（ＣＨ２）ｎ１１−  （ｎ１１＝２〜６）。
【００５４】
一般式Ｄで表される化合物として具体的には、例えばチオグリコール酸、３−メルカプトプロピオン酸、２−メルカプトプロピオン酸、３−メルカプト−２−メチルプロピオン酸、４−メルカプトブタン酸、３−メルカプトブタン酸、５−メルカプトペンタン酸、４−メルカプトペンタン酸、３−メルカプトペンタン酸、チオリンゴ酸、２−メルカプトエタノール、３−メルカプト−１−プロパノール、３−メルカプト−２−プロパノール、３−メルカプト−１，２−プロパンジオール、４−メルカプト−１−ブタノール、３−メルカプト−２−ブタノール、６−メルカプト−１−ヘキサノール、３−メルカプト−１−ヘキサノール、メルカプトメチルブタノール、３−メルカプト−２−メチルペンタノール、３−メルカプト−３−メチルブタノールを挙げられる。
【００５５】
一般式Ｄで表される化合物は、公知の方法により製造することもできるし、または市販品として入手することもできる。特に好ましい化合物としては、メルカプトプロピオン酸、３−メルカプト−１，２−プロパンジオール、特にメルカプトプロピオン酸が挙げられる。
Ｄの化合物を用いることにより、本発明の共重合体の主鎖末端にＣＯＯＨ又は、ＯＨ基を導入することができる。Ｄの化合物の量は、前記（メタ）アクリレート化合物の合計量を１００質量部とした場合、０．５〜４．５質量部であり、好ましくは０．５〜４．０質量部である。
【００５６】
本発明において、含フッ素共重合体中の水酸基に対して、一般式Ｅで表される末端にイソシアネート基を有する（メタ）アクリレート化合物を反応させて反応性含フッ素共重合体とすることができる。
【化１４】
0006479774.tif 000015
【００５７】
式中、Ｒ９は、炭素原子数が２〜１０の二価または三価の飽和脂肪族炭化水素基（該飽和脂肪族炭化水素基は所望によりエーテル結合を有していてもよい。）である。Ｒ１０はＨまたはメチル基、好ましくはＨを示す。ｙは、１または２の整数である。
Ｒ９で表される炭素原子数が２〜１０、好ましくは２〜４の二価または三価の飽和脂肪族炭化水素基としては、以下の基が挙げられ、それに対応する一般式Ｅの（メタ）アクリレート化合物を合わせて示す。
Ｒ９：
−（ＣＨ２）ｎ１２−  （ｎ１２＝２〜１０）
−Ｃ６Ｈ12−（ＯＣＨ２ＣＨ２）ｎ１３−（ｎ１３＝１〜２）
−Ｃ（ＣＨ３）［（ＣＨ２）ｎ１４］２（ｎ１４＝１〜４）
【００５８】
含フッ素共重合体を構成するモノマー単位のうち水酸基を有するアクリレート化合物のモル数をｐ、一般式Ｅで表される（メタ）アクリレート化合物のモル数をｑとしたとき、そのモル比は０．０１≦ｑ／ｐ≦０．８の割合である。特に好ましくは、０．０５≦ｑ／ｐ≦０．５の割合である。
【００５９】
含フッ素共重合体の製造
含フッ素共重合体を得るための（メタ）アクリレートの重合方法としては公知の重合方法を用いることができるが、原料モノマー、重合開始剤及び連鎖移動剤を重合溶媒に溶解した状態でラジカル共重合させることが好ましい。詳しくは、（メタ）アクリレートＡ、Ｂ、Ｃ及びＦを所望の比率で混合し、適量の重合開始剤および連鎖移動剤としてＤを加え、有機溶媒の存在下に室温から１００℃程度の温度で１〜２４時間程度反応させる。これにより反応は定量的に進む。（メタ）アクリレートＡ、Ｂ、Ｃ及びＦの混合順序は特に限定されるものではない。
【００６０】
重合開始剤としては、下記の光重合開始剤が挙げられ、例えば、アゾビスイソブチロニトリル、過酸化ベンゾイル等が好ましく使用できる。
有機溶媒は、上記反応が進行すれば特に限定されないが、例えば、非プロトン性溶媒が挙げられる。非プロトン性溶媒としては、ジメトキシエタン、酢酸エチル、メチルエチルケトン、メチルイソブチルケトン、アセトニトリル、テトラヒドロフラン、Ｎ，Ｎ−ジメチルホルムアミド、トルエン、プロピレングリコールモノメチルエーテルアセテートが好ましく例示される。該有機溶媒は、一種単独で使用しても良いし、二種以上を混合して使用しても良い。
【００６１】
含フッ素共重合体において、繰り返し単位は、化学式で示すとおりに位置しなくてもよく、水酸基含有共重合体は（メタ）アクリレートＡ、Ｂ、Ｃ、及びＦのランダム重合体またはブロック共重合体であってよい。
【００６２】
含フッ素共重合体とイソシアネート基含有（メタ）アクリレートＥとの反応は、得られた水酸基含有共重合体溶液に対して、（メタ）アクリレートＥを所定の比率で混合し、−２０℃〜１００℃、好ましくは２０℃〜９０℃で、１〜４８時間撹拌することにより達成できる。これにより、水酸基含有共重合体における（メタ）アクリレートＢまたはＣ成分に由来の水酸基と、（メタ）アクリレートＥのイソシアネート基とが反応し、ウレタン結合が形成され、本発明の反応性含フッ素オリゴマーが得られる。このとき、混合された（メタ）アクリレートＥは定量的に反応する。
【００６３】
当該反応に際しては、アルカリ性触媒を用いてもよい。アルカリ性触媒は、上記反応が進行すれば特に限定されないが、好ましいアルカリ性触媒としては、例えば、トリエチルアミン、トリブチルアミン、ピリジン、１，４−ジアザビシクロ［２．２．２］オクタン等の有機系のアルカリ性触媒が挙げられる。該アルカリ性触媒は、特に、１，４−ジアザビシクロ［２．２．２］オクタンが好ましい。該アルカリ性触媒は、一種単独で使用しても良いし、二種以上を混合して使用しても良い。
【００６４】
本発明の含フッ素共重合体又は含フッ素反応性共重合体の重量平均分子量は通常２０００〜５００００であり、好ましくは３０００〜２００００である。
【００６５】
重量平均分子量はゲル濾過クロマトグラフィー、粘度法、光散乱法など、従来公知の方法で測定すればよい。
【００６６】
本発明の含フッ素共重合体及び反応性含フッ素共重合体は、溶液として使用することができるが、通常は、樹脂成分、溶媒成分、重合開始剤成分、フィラー成分等の添加剤と混合されて樹脂組成物として使用する。
【００６７】
溶液として使用する場合、溶媒としては、例えば、トルエン、キシレン、ジエチルエーテル、酢酸エチル、メチルエチルケトン、メチルイソブチルケトン、アセトン、アセトニトリル、ジエチレングリコールモノエチルエーテル、ジエチレングリコールジエチルエーテル、エタノール、イソプロパノール、テトラヒドロフラン、１，４−ジオキサン等の有機溶媒が挙げられるが、好ましくはメチルイソブチルケトンである。溶媒は一種単独で使用しても良いし、二種以上を混合して使用しても良い。溶液として使用する場合、濃度は０．０１質量％〜５質量％が好ましい。
【００６８】
本発明の含フッ素共重合体及び/又は反応性含フッ素共重合体を含む溶液を、たとえば、樹脂、フィルム、繊維、ガラス、金属等の機材表面に塗布、コーティング、スプレー等により付着させることにより、基材表面の特性を改質することができる。
【００６９】
本発明の含フッ素共重合体及び/又は光重合開始剤を添加した活性エネルギー線硬化型コート液を硬化して得られた硬化膜表面は、添加しない場合と比較して水の接触角が低くなる。水の接触角が６０°を超えるハードコート表面にオーバーコート層を形成するとハジキ、ムラの原因となることがある。本発明の含フッ素共重合体は、例えばハードコート表面の水の接触角を６０°以下にし、オーバーコート層のハジキ、ムラを抑制することを目的として使用する。実施例に示したとおり、活性エネルギー線硬化型コート液の樹脂モノマーやオリゴマーにジペンタエリスリトールヘキサアクリレートやウレタンアクリレートオリゴマーを使用した場合は、塗膜表面の水の接触角は４５°〜６０°の範囲となり、適度な親水表面となる。水の接触角がこの範囲内にあると、水溶性塗料等を上塗りした際にハジキが発生しにくいため、好適である。
【００７０】
含フッ素共重合体を含有する樹脂組成物
本発明に含まれる硬化性樹脂組成物は、基材に塗布するための塗液として調製される。硬化性樹脂組成物（塗液）には、防汚性とレベリング性を発揮する成分として含フッ素共重合体及び/又は反応性含フッ素共重合体、主に樹脂膜として機能するエネルギー線硬化性樹脂モノマー又は樹脂オリゴマー、その他、重合開始剤、溶剤等が配合される。ただし、無溶剤系塗液とする場合には溶剤は配合せず、放射線硬化の場合は重合開始剤を必要としない。また、塗液には必要に応じてその他の成分を加えてもよい。
【００７１】
本発明の硬化性樹脂組成物全体量中（溶剤成分を使用する場合は、溶剤成分の量を除く）の前記含フッ素共重合体及び/又は反応性含フッ素共重合体の含有量は、通常０．００１〜１０質量％程度、好ましくは０．０１〜５質量％程度、より好ましくは０．１質量％〜２質量％である。
【００７２】
エネルギー線硬化性樹脂モノマー又は樹脂オリゴマー成分
本発明の硬化性樹脂組成物は、含フッ素共重合体及び/又は反応性含フッ素共重合体に加えて、これと反応して樹脂硬化膜となるエネルギー線硬化性樹脂モノマー及び／又は樹脂オリゴマー（以下、樹脂モノマー、樹脂オリゴマーということがある）を含む。
【００７３】
このような樹脂モノマー及び樹脂オリゴマーは、含フッ素共重合体及び/又は反応性含フッ素共重合体と反応して硬化膜を形成するものであれば、特に限定されず、通常ハードコート膜や反射防止コート膜に用いられるエネルギー線硬化性の樹脂モノマー及び／又は樹脂オリゴマーを任意に使用することができる。
当該樹脂モノマー及び樹脂オリゴマーとしては、例えば、各種アクリレートやアクリルウレタン等のアクリル系、ウレタン系、エポキシ系等の反応性化合物が挙げられ、好ましくはアクリル系樹脂が用いられる。特に、本発明の硬化性樹脂組成物は、硬化して膜形態で用いられるため、２官能以上の反応性官能基を有する樹脂モノマー及び／又は樹脂オリゴマーを用いることが好ましい。
【００７４】
２官能以上の反応性官能基を有する樹脂モノマー、樹脂オリゴマーとしては、例えば、トリシクロデカンジメチロールジアクリレート、ビスフェノールＦ  ＥＯ変性ジアクリレート、ビスフェノールＡ  ＥＯ変性ジアクリレート、イソシアヌル酸ＥＯ変性ジアクリレート、ポリプロピレングリコールジアクリレート、ポリエチレングリコールジアクリレート、トリメチロールプロパントリアクリレート、トリメチロールプロパントリメタクリレート、トリメチールプロパンＰＯ変性トリアクリレート、グリセリンＰＯ付加トリアクリレート、トリメチロールプロパンＥＯ変性トリアクリレート、トリメチロールプロパンＥＯ変性トリメタクリレート、イソシアヌル酸ＥＯ変性ジアクリレート、イソシアヌル酸ＥＯ変性トリアクリレート、ε-カプロラクトン変性トリス（アクロキシエチル）イソシアヌレート、ペンタエリスリトールトリアクリレート、ペンタエリスリトールテトラアクリレート、ジトリメチロールプロパンテトラアクリレート、ジペンタエリスリトールペンタアクリレート、ジペンタエリスリトールヘキサアクリレート、各種ウレタンアクリレートオリゴマー（日本合成化学工業株式会社製  紫光シリーズ、根上工業株式会社製  アートレジンシリーズ等）等が挙げられるが、特にこれらに限定するものではない。該樹脂モノマー、樹脂オリゴマーは1種類でも使用できるが、２種以上を任意の割合で配合して使用してもよい。
【００７５】
樹脂モノマー、樹脂オリゴマーを硬化させるエネルギー線としては、放射線、電子線、紫外線、可視光線等が挙げられる。放射線、電子線による硬化では電磁波のエネルギーが高いため、重合性二重結合のみで重合が可能である。紫外線、可視光線をエネルギー源とする場合には、後述の重合開始剤成分を配合することが好ましい。
【００７６】
本発明の硬化性樹脂組成物全体量中（溶剤成分を使用する場合は、溶剤成分の量を除く）の当該樹脂モノマー及び樹脂オリゴマーの含有量は、通常５５〜９９．９質量％程度、好ましくは６０〜９９．５質量％程度、より好ましくは、７０〜９９質量％程度である。
【００７７】
また、当該樹脂モノマー及び樹脂オリゴマーと含フッ素共重合体及び/又は反応性含フッ素共重合体の使用割合は、樹脂モノマー及び樹脂オリゴマー１００質量部に対して、前記含フッ素共重合体及び/又は反応性含フッ素共重合体を通常０．００１〜１０質量部程度、好ましくは０．０１〜５質量部程度、より好ましくは０．１〜２質量部程度使用すればよい。
【００７８】
重合開始剤成分
本発明の硬化性樹脂組成物には、前記含フッ素共重合体及び/又は反応性含フッ素共重合体、樹脂モノマー及び／又は樹脂オリゴマーに加えて、必要に応じて、重合開始剤成分を含んでいても良い。
【００７９】
重合開始剤成分は、従来公知のものが使用でき、例えば、光重合開始剤を使用することができる。
【００８０】
光重合開始剤としては、多種多様なものが知られており、適宜選択して使用すればよい。例えば、１−ヒドロキシシクロヘキシル−フェニルケトン、２，２−ジメトキシ−１，２−ジフェニルエタン−１−オン、２−ヒドロキシ−２−メチル−１−フェニル−プロパン−１−オン、ベンゾフェノン、１−［４−（２−ヒドロキシエトキシ−フェニル）−２−ヒドロキシ−２−メチル−１−プロパン−１−オン、２−メチル−１−［４−（メチルチオ）フェニル］−２−モリフォリノプロパン−１−オン、２−ベンジル−２−ジメチルアミノ−１−（４−モリフォリノフェニル）−ブタノン、ビス（２，６−ジメトキシベンゾイル）−２，４，４−トリメチル−ベンチルフォスフィンオキサイド、ビス（２，４，６−トリメチルベンゾイル）−フェニルフォスフィンオキサイド、２−ヒドロキシ−１−｛４−［４−（２−ヒドロキシ−２−メチル−プロピオニル）−ベンジル］フェニル｝−２−メチル−プロパン−１−オン、１，２−オクタンジオン，１−［４−（フェニルチオ）−，２−（Ｏ−ベンゾイルオキシム）］、エタノン，［９−エチル−６−（２−メチルベンゾイル）−９Ｈ−カルバゾール−３−イル］−，１−（Ｏ−アセチルオキシム）、２，２−ビス（２−クロロフェニル）−４，４，５，５−テトラフェニル−１，２−ビイミダゾール、２，２−ジエトキシアセトフェノン、ベンゾフェノン、Ｏ−ベンゾイル安息香酸メチル、４，４−ビス（ジメチルアミノ）ベンゾフェノン、ジベンジルケトン、フルオレノン、２−ヒドロキシ−２−メチルプロピオフェノン、チオキサントン、ベンジルジメチルケタノール、ベンジルメトキシエチルアセタール、ベンゾイン、アントラキノン、アントロン、ジベンゾスベロン、４，４−ビス（ジメチルアミノ）カルコン、Ｐ−ジメチルアミノシンナミリデンインダノン、２−（Ｐ−ジメチルアミノフェニルビニレン）−イソナフトチアゾール、３，３−カルボニルービス（７−ジエチルアミノクマリン）、３−フェニル−５−ベンゾイルチオ−テトラゾール等が挙げられる。
【００８１】
重合開始剤成分を使用する場合、１種類単独での使用も可能であるが、２種以上を任意に配合して使用してもよい。重合開始剤成分の添加量は、重合性樹脂成分（前記含フッ素共重合体及び/又は反応性含フッ素共重合体、前記樹脂モノマー及び／又は樹脂オリゴマーの合計量）１００質量部に対して、通常０．１〜５０質量部程度、好ましくは０．５〜３０質量部程度、より好ましくは１〜１０質量部程度とすればよい。
【００８２】
溶剤成分
本発明の硬化性樹脂組成物は、溶剤成分を含む必要はないが、必要に応じて溶剤成分を含んでいても良い。溶剤成分としては、従来公知の溶剤成分を使用すればよく、例えば、メタノール、エタノール、イソプロピルアルコール等のアルコール類、アセトン、メチルエチルケトン等のケトン類、酢酸エチル、酢酸ブチル等のエステル等、トルエン、キシレンなどの芳香族炭化水素、ジエチルエーテルなどのエーテル類、ジエチレングリコールモノエチルエーテルなどのアルキレングリコールモノエーテル類、ジエチレングリコールジエチルエーテルなどのアルキレングリコールジエーテル類、テトラヒドロフラン、１，４−ジオキサンが挙げられる。これらの溶剤成分は１種類でも使用できるが、２種以上を任意の割合で配合して使用してもよい。
【００８３】
溶剤成分を使用する場合、本発明の硬化性樹脂組成物中の溶剤成分の使用量は、重合性樹脂成分（前記含フッ素共重合体及び/又は反応性含フッ素共重合体、前記樹脂モノマー及び／又は樹脂オリゴマーの合計量）１００質量部に対して、通常２５〜５０００質量部程度、好ましくは４０〜２０００質量部程度、より好ましくは６０〜１０００質量部程度とすればよい。
【００８４】
その他の成分
本発明の硬化性樹脂組成物は、硬化膜表面に形状を設けたり、その他の望む機能を付与するために、必要に応じて微粒子、フィラー等を配合してもよい。
【００８５】
硬化膜の作製方法
本発明においては、本発明の硬化性樹脂組成物を塗液とし、該塗液を基材に塗布した後、光照射等を行うことにより硬化膜とすることができる。
【００８６】
本発明の硬化膜を得るための手順としては、含フッ素共重合体及び/又は反応性含フッ素共重合体、樹脂モノマー及び／又は樹脂オリゴマー、さらに、必要に応じて、重合開始剤成分、溶剤成分、微粒子、フィラー等を適当な配合比で混合溶解させて、本発明の硬化性樹脂組成物を塗液として調製する。ついで、基材上に塗液を一定の膜厚となるよう塗布し、温風乾燥、真空乾燥等により溶媒成分を除去した後、放射線、電子線、紫外線、可視光線等のエネルギー線を照射することにより硬化膜を得ることができる。
【００８７】
塗液の塗工方法は特に限定されないが、例えば、ウェットコーティングにより塗布され、その方式として例えばグラビア方式、バーコート方式、ワイヤーバー方式、スピンコート方式、ドクターブレード方式、ディップコート方式、スリットコート方式等が挙げられる。
【００８８】
硬化膜を作製する基材としては、硬化膜の支持が可能であれば特に限定されないが、例えば、光学用途向けハードコートとして利用する場合には透明性を有するシートが望ましい。透明性シートの材質としては、ガラス、プラスチック等が挙げられ、特にプラスチックシートが好ましい。プラスチックとしては、熱可塑性樹脂、熱硬化性樹脂等が使用でき、例えばポリエチレン、ポリプロピレン等のポリオレフィン樹脂、ポリエチレンテレフタレート等のポリエステル樹脂、トリアセチルセルロース、ブチルセルロース等のセルロース樹脂、ポリスチレン樹脂、ポリウレタン樹脂、ポリビニルアルコール、ポリ塩化ビニル、アクリル樹脂、ポリカーボネート樹脂、ポリアクリロニトリル、シクロオレフィンポリマー、ポリエーテルスルホン等が挙げられる。これらのシートは必要に応じて、バインダー処理、コロナ処理、プラズマ処理、フレーム処理等の易着処理を行ってもよい。
【００８９】
本発明の硬化膜の厚みは、特に限定されず、用途に応じて適宜選択すればよい。通常は、１００ｎｍ〜３０μｍ程度とすることができる。
【実施例】
【００９０】
本発明の内容を以下の実施例により説明するが、本発明の内容は実施例により限定して解釈されるものではない。【００９１】
合成例で使用している含フッ素（メタ）アクリレート（Ａ−１）は、公知の合成方法（例えば特開２０１０−４７６８０に記載の合成方法）により、合成を実施した。【００９２】
合成例１
冷却管を備えた三つ口フラスコ（５０ｍＬ）内に、含フッ素アクリレート（Ａ−１）１．００ｇ、メトキシポリエチレングリコールモノアクリレート（Ｃ−１：日油株式会社製ＡＭＥ−４００）４．００ｇ、４−ヒドロキシブチルアクリレート（Ｂ−１）４．００ｇ、メチルイソブチルケトン１８．００ｇ、２，２’−アゾビスイソブチロニトリル０．０６５ｇ、メルカプトプロピオン酸０．２ｇを入れた。反応溶液中に窒素ガスを導入し、反応容器内を窒素置換した。窒素置換後、反応溶液を撹拌しながら反応溶液を８０℃まで加熱し反応を開始した。その後８０℃で撹拌を１４時間続行した。反応の終了を１Ｈ−ＮＭＲの、それぞれのアクリレート特有のピークの消失で確認した。目的の含フッ素オリゴマーが定量的（３３質量％メチルイソブチルケトン溶液）に得られた。得られた含フッ素共重合体を固形分濃度３０質量％になるようにメチルイソブチルケトンを加え調製した。【００９３】
得られた減フッ素重合体の重量平均分子量（Ｍｗ）を、以下の装置を用いて以下の条件により測定した。合成例１で得られた含フッ素重合体の重量平均分子量は、６７００であった。【００９４】
装置：ACQUITY  UPLC  H−Class（Waters）
検出器：ACQUITY  UPLC  ELS検出（Waters）
カラム：TSKgel α−5000 (φ７．８ｍｍ×３０ｃｍ)（東ソー）
ガードカラム：TSK guard α (φ６．０ｍｍ×４ｃｍ)（東ソー）
溶媒：テトラヒドロフラン（関東化学）
カラム温度：４０℃
試料濃度：０．０５〜０．１ｗｔ％
注入量：０．０１ｍｌ
分子量校正：単分散ポリエチレングリコール（東ソー）【００９５】
合成例２〜６、及び１０〜１２、１４、１７〜１８
合成例１と同様の手順で、モノマーＡ、Ｂ、Ｃ、Ｆおよび化合物Ｄの割合を変更して含フッ素共重合体を合成した。モノマー割合、モノマー種は表１に示したとおりである。表１においてカッコ内の数字は質量比を表す（モノマーＥの欄を除く）。モノマーＥのカッコ内の数字は含フッ素共重合体中の水酸基に対してのモノマーＥの等量比を表す。【００９６】
合成例７
合成例１で得られた含フッ素共重合体に、水酸基含有アクリレート化合物（Ｂ−１）に対して０．２当量分の２−（イソシアネートエチル）アクリレート（Ｅ−１）及び０．０１当量分の１，４−ジアザビシクロ［２．２．２］オクタンを入れ、５０℃で反応溶液の攪拌を２０時間続行した。反応の終了をＦＴ−ＩＲを用いて−Ｎ＝Ｃ＝Ｏ吸収（２２７５〜２２５０ｃｍ−１）の消失により確認した。目的の反応性含フッ素オリゴマーが定量的（３０質量％メチルイソブチルケトン溶液）に得られた。【００９７】
合成例８
モノマーＢ、Ｃの割合を変更した以外は合成例７と同様の手順で反応性含フッ素共重合体を合成した。【００９８】
合成例９
モノマーＥの割合を変更した以外は合成例７と同様の手順で反応性含フッ素共重合体を合成した。【００９９】
合成例１３
モノマーＢ、Ｃの割合を変更した以外は、合成例７と同様の手順で反応性含フッ素共重合体を合成した。【０１００】
合成例１５
モノマーＢ、Ｃの割合を変更した以外は合成例１と同様の手順で反応性含フッ素共重合体を合成した。合成例１５で得られた含フッ素重合体の重量平均分子量は、１２０００であった。
合成例１６
合成例１５で得られた共重合体を用いた以外は合成例７と同様の手順で反応性含フッ素共重合体を合成した。合成例１６で得られた含フッ素重合体の重量平均分子量は、１２０００であった。【０１０１】
合成例１９
モノマーＢ、Ｃの割合を変更し、化合物Ｄを変更した以外は合成例７と同様の手順で反応性含フッ素共重合体を合成した。合成例１９で得られた含フッ素重合体の重量平均分子量は、１９０００であった。【０１０２】
【表１】
0006479774.tif 000016
【０１０３】
（Ａ−１）：Ｃ９Ｆ１７ＯＣ６Ｈ４ＣＯ２ＣＨ２ＣＨ２ＯＣ(＝Ｏ)Ｃ(ＣＨ３)＝ＣＨ２
（Ａ−２）：Ｃ６Ｆ１３ＣＨ２ＣＨ２ＯＣ(＝Ｏ)ＣＨ＝ＣＨ２
（Ｂ−１）：４−ヒドロキシブチルアクリレート
（Ｃ−１）：メトキシポリエチレングリコールモノアクリレート
（日油株式会社製  ブレンマーＡＭＥ−４００、ｎ≒９） 
（Ｃ−２）：ポリ（エチレンオキサイド）アクリレート
（日油株式会社製  ブレンマーＡＥ−４００、ｎ≒１０） 
（Ｃ−３）：ポリ（エチレンオキサイド）アクリレート
（日油株式会社製  ブレンマーＡＥ−２００、ｎ≒４．５） 
（Ｃ−４)：メトキシポリエチレングリコールモノメタクリレート
（日油株式会社製  ブレンマーＰＭＥ−４００、ｎ≒９） 
（Ｆ−１）：メタクリル酸
（Ｆ−２）：テトラヒドロフルフリルアクリレート
（Ｄ−１）：メルカプトプロピオン酸
(Ｄ−２) ：３−メルカプト-１，２-プロパンジオール
（Ｄ−３）：１−ドデカンチオール
（Ｅ−１）：２−（イソシアネートエチル）アクリレート（昭和電工株式会社製、カレンズＡＯＩ）【０１０４】
硬化性樹脂モノマーとしてジペンタエリスリトールヘキサアクリレート（東亞合成株式会社製、商品名：Ｍ−４０２）５０質量部またはウレタンアクリレート樹脂（日本合成化学株式会社製  商品名：ＵＶ７６４０Ｂ）５０質量部、光重合開始剤として１−ヒドロキシシクロヘキシル−フェニル−ケトン（チバ・スペシャルティ・ケミカルズ社製、商品名：イルガキュア１８４）を２．０質量部、合成例１〜１９の化合物を１．５質量部（３０質量％溶液品）、溶剤としてメチルイソブチルケトン（ＭＩＢＫ）を４６．５質量部、混合し、硬化性塗工液を作成した。これをＮｏ.８のバーコーターでポリエステルフィルム（東洋紡績製、商品名：コスモシャインＡ４１００）に塗り広げ、１００℃に設定した乾燥機に３分間投入し、溶剤を揮発させた後、ＵＶ照射することで硬化膜を得た。その評価結果を表２に示す。【０１０５】
評価方法
（１）相溶性
硬化性塗工液の相溶性を目視で観察した。
評価基準    ：  透明  ＝  ○
白濁・沈殿物有  ＝  ×【０１０６】
（２）接触角
作製直後の硬化膜表面に対する水の接触角を接触角測定装置（協和界面化学製    ＤｒｏｐＭａｓｔｅｒ６００）で測定した。
評価基準：
接触角の値が５５°以下                  ＝  ◎
接触角の値が５５°より大きく６０°以下    ＝  ○
接触角の値が６０°よりも大きく６５°以下  ＝  △
接触角の値が６５°以上                    ＝  ×【０１０７】
（３）鉛筆硬度
ＪＩＳ  Ｋ  ５６００−５−４に準じて、試験塗板面に対し約４５°の角度に鉛筆の芯を当て、７５０ｇ荷重で試験塗板面に押し付けながら前方に均一な速さで約１０ｍｍ以上動かした。塗膜にキズや凹み、破れのない最も硬い鉛筆の硬度記号を塗膜硬度とした。【０１０８】
（４）表面平滑性
ＵＶ照射後の硬化膜表面を目視で観察した。
評価基準    ：  スジ、ハジキ等がない  ○
スジ、ハジキ等がある  ×【０１０９】
【表２】
0006479774.tif 000017
【０１１０】
表２から分かるように、実施例１〜１６の硬化膜は、いずれも良好な表面平滑性を示し、膜強度の低下を示すことがなかった、また、水の接触角が６０°以下となり適度な親水傾向を示すことが分った。比較例２から、含フッ素（メタ）アクリレートＡ成分が直鎖トリデカフルオロオクチル基である場合は、表面平滑性には優れるものの接触角値は高く、撥水性の表面となった。比較例３から、含フッ素（メタ）アクリレートＡ成分を含有しない場合は、表面平滑性を示さず、親水化することもなかった。また、連鎖移動剤に１−ドデカンチオールを使用した比較例４では水の接触角の低下が小さく、十分な親水傾向を示すことがなかった。
【産業上の利用可能性】
【０１１１】
本発明による、含フッ素共重合体は、例えば、ガラス、繊維、金属、樹脂、フィルム、光学材料、塗料等の分野で用いられる表面を親水傾向にする表面改質剤として有用であり、基材表面に適度な親水性、平滑性を付与させることができる化合物として有用である。本発明の含フッ素共重合体を含有する硬化性組成物は、透明性にも優れるため、光学用途等の透明性を必要とする分野での使用も可能となる。